FR 2783087 A1 20000310 FR 9811029 A 19980903 PROCEDE POUR PREPARER DES BOUTONS-POUSSOIRS EN CAOUTCHOUC DE SILICONE CONTEXTE DE L'INVENTION Domaine de l'invention La présente invention concerne un procédé pour préparer des boutons-poussoirs en caoutchouc de silicone. Description de la technique antérieure Les boutons-poussoirs en caoutchouc de silicone conventionnels sont composés à la fois de caoutchouc et de matières plastiques et, par conséquent, un moule supplémentaire pour la matière plastique est nécessaire, ce qui grève beaucoup le coût du traitement. En outre, les procédés conventionnels pour préparer des boutons-poussoirs en caoutchouc de silicone sont généralement à la fois compliqués et longs ainsi que très coûteux. Par conséquent, il existe un besoin de développer un nouveau procédé pour préparer des boutons-poussoirs en caoutchouc de silicone pour remédier à ces problèmes. RESUME DE L'INVENTION Afin de remédier aux problèmes techniques précités, un objectif de l'invention est de fournir un procédé pour préparer des boutons- poussoirs en silicone, ledit procédé comprenant les étapes consistant à former des corps principaux de boutons-poussoirs, à imprimer les surfaces de ceux-ci et à appliquer une couche d'apprêt sur celles-ci, tout en formant séparément un moule de façonnage pouvant contenir lesdits corps principaux de boutons-poussoirs, à injecter un mélange poly(méthacrylate de méthyle) (PMMA)/polyuréthane (PU), puis à recouvrir ledit moule de façonnage avec lesdits corps principaux de boutons-poussoirs, à irradier une lumière ultraviolette sur ceux- ci, à enlever ledit moule de façonnage, à ébarber l'excès de PMMA/PU durci et à cuire pour obtenir des boutons-poussoirs en caoutchouc de silicone finis. Un autre objectif de l'invention est de fournir des boutons-poussoirs en caoutchouc de silicone préparés par le procédé selon l'invention, qui ont un bel aspect et sont pratiques. BREVE DESCRIPTION DU DESSIN L'invention, ainsi que ses nombreux avantages, peut être mieux comprise par la description détaillée suivante et les dessins, dans lesquels: la seule figure est un schéma d'ensemble montrant les étapes de traitement pour préparer des boutons- poussoirs en silicone selon l'invention. DESCRIPTION DETAILLEE DES MODES DE MISE EN OEUVRE PREFERES Maintenant, en rapport avec la figure d'accompagnement, l'invention sera décrite plus en détail ci-après. Comme décrit ci- dessus, l'invention fournit un procédé pour préparer des boutons- poussoirs en silicone, ledit procédé comprenant les étapes consistant à former des corps principaux de boutons- poussoirs, à imprimer les surfaces de ceux-ci et à appliquer sur celles-ci un apprêt qui est principalement composé d'un siloxane à fonction amino et a une épaisseur de 10-20 Mm; tout en formant séparément un moule de façonnage pouvant contenir lesdits corps principaux de boutons-poussoirs, qui est composé de matières transparentes et a une partie en creux correspondant à la forme du bouton-poussoir, la distance entre la surface du fond de ladite partie en creux et la surface du haut du bouton-poussoir étant inférieure à 1 mm, et à injecter un mélange poly(méthacrylate de méthyle) (PMMA)/polyuréthane (PU) pour former une couche protectrice ayant une épaisseur d'environ 2 mm sur la surface du dessus du bouton- poussoir, puis à recouvrir ledit moule de façonnage avec lesdits corps principaux de boutons-poussoirs sur ladite partie en creux, dans laquelle une couche protectrice de PMMA/PU a été injectée, à irradier une lumière ultraviolette sur ceux-ci pendant 2 à 10 min, à enlever ledit moule de façonnage, à ébarber l'excès de PMMA/PU durci et à cuire à 60 OC pendant 2 heures pour obtenir des boutons-poussoirs finis, beaux et utiles. Dans le procédé de préparation de boutons-poussoirs en caoutchouc de silicone selon l'invention, un caoutchouc de silicone approprié peut être tout caoutchouc de silicone qui est utilisé conventionnellement pour préparer des boutons- poussoirs, et peut être un caoutchouc à base de silicone comprenant en tant que constituant principal un polymère de silicone ayant un squelette de polysiloxane tel qu'un polydiméthylsiloxane. Dans le procédé de préparation de boutons-poussoirs en caoutchouc de silicone selon l'invention, les matières plastiques transparentes utilisées pour fabriquer le moule de façonnage peuvent être toutes matières thermoplastiques transparentes telles que, par exemple, un polyéthylène, un polypropylène, un polystyrène, un PMMA, des polycarbonates et similaires. Dans le procédé de préparation de boutons-poussoirs en caoutchouc de silicone selon l'invention, l'apprêt utilisé pour revêtir la surface imprimée du corps principal du bouton-poussoir est un siloxane à fonction amino ayant la formule générale H2N-R-Si-(OR')3 dans laquelle R est un groupe alkylène et chaque R' est indépendamment un groupe hydrocarbyle. Dans le procédé pour préparer un bouton-poussoir en caoutchouc de silicone selon l'invention, la période de temps pour l'irradiation de lumière ultraviolette peut être dans la gamme de 2 à 10 minutes. Dans le procédé de préparation d'un bouton-poussoir en caoutchouc de silicone selon l'invention, la température de cuisson pour le post-durcissement peut être dans la gamme de 50 à 80 OC, et la période de temps peut être dans la gamme de 1 à 3 heures. Dans un autre mode de mise en oeuvre du procédé pour préparer des boutons-poussoirs en caoutchouc de silicone selon l'invention, la couche protectrice PMMA/PU peut avoir toute forme ayant une épaisseur d'environ 3 mm, alors que la température de cuisson est de 65 OC et le temps de cuisson est changé à 1 heure et minutes, et de ce fait, des boutons-poussoirs en caoutchouc de silicone peuvent aussi être obtenus. Le procédé pour préparer des boutons-poussoirs en caoutchouc de silicone selon l'invention a les avantages suivants: 1. il peut remplacer des combinaisons de caoutchoucs et de matières plastiques. 2. la fourniture d'un moule pour matières plastiques peut être omise. 3. il faut moins de temps pour traiter les produits et l'opération est simple, ce qui abaisse le coût de production. 4. les boutons-poussoirs en caoutchouc de silicone finis ont un bel aspect et sont pratiques. De nombreux changements et modifications du mode de mise en oeuvre précité de l'invention peuvent, bien entendu, être effectués sans s'écarter de la portée de celle-ci. Par conséquent, pour favoriser le progrès de la science et des techniques utiles, l'invention est décrite et est destinée à être limitée seulement par la portée des revendications annexées. REVENDICATIONS 1. Procédé pour préparer des boutons-poussoirs en silicone, ledit procédé comprenant les étapes consistant: a. à former des corps principaux de boutons- poussoirs, à imprimer les surfaces de ceux-ci et à appliquer un apprêt sur celles-ci; b. à former séparément un moule de façonnage pouvant contenir lesdits corps principaux de boutons- poussoirs, et à injecter un mélange de poly(méthacrylate de méthyle) (PMMA)/polyuréthane (PU); c. à recouvrir ledit moule de façonnage avec lesdits corps principaux de boutons-poussoirs, et irradier une lumière ultraviolette sur ceux-ci; et d. à enlever ledit moule de façonnage, à ébarber l'excès de PMMA/PU durci et à cuire; pour obtenir des boutons-poussoirs en silicone finis. 2. Procédé selon la revendication 1, dans lequel la période de temps pour irradier la lumière ultraviolette est dans la gamme de 2 à 10 minutes. 3. Procédé selon la revendication 1, dans lequel ladite température de cuisson pour le post-durcissement est dans la gamme de 50 à 80 OC, et la période de temps pour ladite cuisson est dans la gamme de 1 à 3 heures. 4. Bouton-poussoir en caoutchouc de silicone, préparé par le procédé selon l'une quelconque des revendications 1, 2 ou 3.